(57)【特許請求の範囲】
【請求項１】
少なくとも長パイル部と短パイル部で構成される段差パイル布帛であって、繊維の幅方向における光透過率が１５〜７０％で、かつ繊維の長さ方向に対し入射角６０度での光の最大表面反射率が３０〜８０％であるアクリル系繊維（Ａ）を、長パイル部以外のパイル部分のみに、パイル部全体の３重量％以上含有し、前記アクリル系繊維（Ａ）が、アクリル系共重合体１００重量部に対し、最大粒径が０．８μｍ以下である白色系顔料を１．２〜３０重量部含有するパイル布帛。
【請求項２】
前記アクリル系繊維（Ａ）の繊維断面における長軸幅が５０〜３００μｍである請求項１記載のパイル布帛。
【請求項３】
前記アクリル系繊維（Ａ）の繊維断面が扁平断面である請求項１記載のパイル布帛。
【請求項４】
前記アクリル系繊維（Ａ）の乾熱収縮率が１０〜５０％である請求項１記載のパイル布帛。
【請求項５】
前記段差パイル布帛が長パイル部、中パイル部および短パイル部で構成されており、アクリル系繊維（Ａ）を、中パイル部および／または短パイル部にパイル部全体の２０〜８０重量％含有する請求項１記載のパイル布帛。
【請求項６】
前記段差パイル布帛が、アクリル系繊維（Ａ）を中パイル部にパイル部全体の２０〜５０重量％含有する請求項５記載のパイル布帛。
【請求項７】
前記段差パイル布帛が、長パイル部の明度（ＬＧ）と中パイル部の明度（ＬＭ）と短パイル部の明度（ＬＳ）が、｜ＬＭ−ＬＧ｜＞４０であり、かつ｜ＬＭ−ＬＳ｜＞５０の範囲となる請求項５記載のパイル布帛。
【請求項８】
前記段差パイル布帛が、長パイル部の平均パイル長と中パイル部の平均パイル長との差が２ｍｍ以上であって、かつ中パイル部の平均パイル長が短パイル部の平均パイル長より１ｍｍ以上長く、さらに長パイル部の平均パイル長が９〜３４ｍｍである請求項５記載のパイル布帛。
【請求項９】
さらに長パイル部の平均パイル長が１２〜２５ｍｍである請求項８記載のパイル布帛。
【請求項１０】
長パイル部と短パイル部のみからなる段差パイル布帛であって、アクリル系繊維（Ａ）を、短パイル部にパイル部全体の２０〜８０重量％含有する請求項１記載のパイル布帛。
【請求項１１】
前記段差パイル布帛が、長パイル部の明度（ＬＧ）と短パイル部の明度（ＬＳ）が｜ＬＳ−ＬＧ｜＞５０の範囲となる請求項１０記載のパイル布帛。
【請求項１２】
前記段差パイル布帛が、長パイル部の平均パイル長と短パイル部の平均パイル長との差が２ｍｍ以上であって、かつ長パイル部の平均パイル長が６〜３４ｍｍである請求項１０記載のパイル布帛。
【請求項１３】
さらに長パイル部の平均パイル長が１２〜２５ｍｍである請求項１２記載のパイル布帛。
【請求項１４】
前記アクリル系繊維（Ａ）の繊度が、長パイル部を形成する繊維の平均繊度より太い請求項１記載のパイル布帛。
【請求項１５】
白色系顔料が酸化チタンである請求項１〜１４のいずれか１項に記載のパイル布帛。
【発明の詳細な説明】
【技術分野】
【０００１】
本発明は、明確な段差効果による獣毛調の外観を有するパイル布帛に関するものである。
【背景技術】
【０００２】
従来、アクリル系繊維は獣毛ライクな風合いおよび光沢を有し、ニット分野をはじめボア、ハイパイルの分野に広く使用されている。さらに、近年、これらのアクリル系繊維を用いることで、パイルの外観や風合をより天然毛皮に近づける要望が高まってきている。元来、天然毛皮は立毛部分がガードヘアー（刺毛）とダウンヘアー（産毛）から構成される二層構造を有しているのが一般的である。このような立毛部分に、二層もしくはそれ以上の多層構造を持たせることがより天然毛皮により近い外観を有するための手段と考えられており、このような構造をそのまま真似たものが合成繊維からなるパイル製品である。
【０００３】
合成繊維を用いたパイル布帛において、二層構造を再現するための効果的な方法としては、抜染やプリントの技術を利用しパイル部の長さ方向の色相を変化させる方法があるが、この方法は加工工程が複雑であり、品質の管理も難しく、その結果、コストが高くなり汎用的ではないのが現状である。
【０００４】
そこで二層構造を再現するための最も汎用的な方法としては、パイルを構成する繊維にガードヘアー（長い繊維）とダウンヘアー（短い繊維）を同時に存在させる方法がある。これを実現させる手段のひとつとして、収縮率の異なる繊維をパイル部に存在させ、予備仕上げの段階で繊維に収縮を発現させ、この収縮率の差から二層構造を発現させる方法が用いられることがある。この方法はプリントの様な特別な工程を必要とせず、通常の加工工程とほぼ同じ工程で二層構造を持つパイルを得ることができ、さらにコストも安いといったメリットがある。このようにパイル部を構成する繊維に収縮率の異なる繊維を存在させ、収縮差を利用することで二層構造のパイルを得る報告は数多く存在する。たとえば、特許文献１、２、３および４には、ガードヘアーとダウンヘアーのそれぞれの繊維の段差を明確にすることで、天然毛皮に近い外観を得ることを提案しているものであるが、通常、ガードヘアーとダウンヘアーの色相差が小さく十分な段差効果が得られない。また、色相差が大きい場合でもパイル布帛の底部で収縮繊維と非収縮繊維が混在するために、繊維間の境界部がはっきりとせず、二層構造が視覚的に強調されない。また、特許文献５では、繊維間の摩擦係数の小さい原料を使用して、原料構成、繊度およびパイル長さの差などを規定することにより、良好な風合を持つ二層構造のパイルを得ることを提案しているが、これもやはり繊維間の境界部が明確でなく、二層構造が視覚的に十分強調されたものではない。また、これらの二層構造を持つパイル布帛において、底部の繊維間の境界を明確にする方法として、ダウンヘアーの構成本数を増やす方法があるが、結果、ガードヘアーの構成本数が減ることでパイル布帛表面の構成本数が減少し、ヘタリやすいパイル布帛になってしまい好ましくない。
【０００５】
【特許文献１】特開昭６２−８５０５２号公報
【特許文献２】特開昭６２−５８０５３号公報
【特許文献３】特開昭６２−９７９８８号公報
【特許文献４】特開昭６２−９７９８９号公報
【特許文献５】特開平８−２６０２８９号公報
【発明の開示】
【発明が解決しようとする課題】
【０００６】
本発明は、繊維の１本１本の存在感が視覚的に強調されたアクリル系繊維をダウンヘアーに用いることで、明確な段差効果による獣毛調の外観を有するパイル布帛を提供することである。
【課題を解決するための手段】
【０００７】
すなわち本発明は、少なくとも長パイル部と短パイル部で構成される段差パイル布帛であって、繊維の幅方向における光透過率が１５〜７０％で、かつ繊維の長さ方向に対し入射角６０度での光の最大表面反射率が３０〜８０％であるアクリル系繊維（Ａ）を、長パイル部以外のパイル部分のみに、パイル部全体の３重量％以上含有し、前記アクリル系繊維（Ａ）が、アクリル系共重合体１００重量部に対し、最大粒径が０．８μｍ以下である白色系顔料を１．２〜３０重量部含有するパイル布帛に関する。
【０００８】
前記アクリル系繊維（Ａ）の繊維断面における長軸幅が５０〜３００μｍであることが好ましい。
【０００９】
前記アクリル系繊維（Ａ）の繊維断面が扁平断面であることが好ましい。
【００１０】
前記アクリル系繊維（Ａ）の乾熱収縮率が１０〜５０％であることが好ましい。
【００１１】
さらに本発明は、長パイル部、中パイル部および短パイル部で構成される段差パイル布帛であって、アクリル系繊維（Ａ）を、中パイル部および／または短パイル部にパイル部全体の２０〜８０重量％含有するパイル布帛に関する。
【００１２】
前記段差パイル布帛において、アクリル系繊維（Ａ）を中パイル部にパイル部全体の２０〜５０重量％含有することが好ましい。
【００１３】
前記段差パイル布帛において、長パイル部の明度（ＬＧ）と中パイル部の明度（ＬＭ）と短パイル部の明度（ＬＳ）が、｜ＬＭ−ＬＧ｜＞４０であり、かつ｜ＬＭ−ＬＳ｜＞５０の範囲となることが好ましい。
【００１４】
前記段差パイル布帛において、長パイル部の平均パイル長と中パイル部の平均パイル長との差が２ｍｍ以上であって、かつ中パイル部の平均パイル長が短パイル部の平均パイル長より１ｍｍ以上長く、さらに長パイル部の平均パイル長が９〜３４ｍｍであることが好ましい。
【００１５】
長パイル部の平均パイル長が１２〜２５ｍｍであることが好ましい。
【００１６】
さらに本発明は、長パイル部と短パイル部のみからなる段差パイル布帛であって、アクリル系繊維（Ａ）を、短パイル部にパイル部全体の２０〜８０重量％含有するパイル布帛に関する。
【００１７】
前記段差パイル布帛において、長パイル部の明度（ＬＧ）と短パイル部の明度（ＬＳ）が｜ＬＳ−ＬＧ｜＞５０の範囲となることが好ましい。
【００１８】
前記段差パイル布帛における、長パイル部の平均パイル長と短パイル部の平均パイル長との差が２ｍｍ以上であって、かつ長パイル部の平均パイル長が６〜３４ｍｍであることが好ましい。
【００１９】
長パイル部の平均パイル長が１２〜２５ｍｍであることが好ましい。
【００２０】
前記アクリル系繊維（Ａ）の繊度が、長パイル部を形成する繊維の平均繊度より太いことが好ましい。
【００２２】
白色系顔料が酸化チタンであることが好ましい。
【発明の効果】
【００２３】
本発明のパイル布帛は、段差を有するパイル布帛であって、パイル部の中パイル部および／または短パイル部を構成する繊維に特定の光透過率および最大表面反射率を有し、繊維１本１本の存在感が視覚的に強調されたアクリル系繊維を含有することで、従来にない明確な段差が感じられ、獣毛調の外観を有するものである。さらには、前記アクリル系繊維の繊維断面の長軸幅を好ましい範囲であるか、形状が扁平断面で、または他を構成する繊維より繊度の太い繊維を使用することで、上記段差をより際立たせることができるだけでなく、ボリューム感が付与されリカバリー性にも優れたハイパイルおよびボアなどのパイル布帛を得ることができる。その結果、衣料、玩具（ぬいぐるみなど）およびインテリア用などの広範囲に新たな商品企画を可能とするものである。
【発明を実施するための最良の形態】
【００２４】
本発明は、少なくとも長パイル部と短パイル部で構成される段差パイル布帛であって、繊維の幅方向における光透過率が１５〜７０％で、かつ繊維の長さ方向に対し入射角６０度での光の最大表面反射率が３０〜８０％であるアクリル系繊維（Ａ）を、長パイル部以外のパイル部分に、パイル部全体の３重量％以上含有するパイル布帛に関する。
【００２５】
本発明でいう繊維の幅方向における光透過率とは、可視顕微分光測定により得られるものである。可視顕微分光測定とは、顕微鏡部と分光器およびこれらを接続する光ファイバーよりなる装置を用い、顕微鏡の対物レンズにより拡大された像が光ファイバーの端面に結像されることで測定部位の光がファイバーに入射し、この入射光は光ファイバーにより分光器へ導かれ、ここで分光した光を受光することで測定される。
【００２６】
具体的には、入射光Ａを繊維断面の幅方向に入射させることで測定を行なうことが好ましい。たとえば、扁平断面１や楕円断面２およびドックボーン型断面などのような繊維断面を有するものでは短軸の幅方向の極大部分（たとえば、図１、２）、また、丸断面３や三角断面などのような繊維断面を有するものでは断面の中心部分（たとえば、図３）、さらに、十字型断面４やＹ字型断面などのような繊維断面を有するものでは直接、断面の中心部分Ｘに光の入射を行なう（たとえば、図４）ことで測定を実施する。
【００２７】
測定波長領域は４００〜７００ｎｍの可視光領域で測定を行ない、５５０ｎｍにおける光透過率が１５〜７０％を示すことが必要であるが、１５〜６５％であるのが好ましく、２５〜５５％であるのがより好ましい。繊維の光透過率が１５％未満では、光沢の不十分ないわゆる“死毛”調になってしまい、繊維の１本１本の視覚的効果が強調されず外観特性が不十分であり、逆に、７０％を超えると繊維に透明感が発生しパイル布帛においても“透け”によって繊維間の境界部が明確でなく、長パイル部との段差が強調されず外観に乏しい。また、繊度の太い繊維であればその“透け”感も緩和されるため、光透過率の高い場合、たとえば６５％以上の場合などは周りの部分よりも繊度の太い繊維を選択するのが好ましい。
【００２８】
本発明でいう最大表面反射率とは、自動変角光度計を用い、標準光源からの光を規定の角度で試料面に当て、その時の反射成分を受光器で測定する方法であり、たとえば、ＪＩＳ−Ｋ７１０５に代表される試験方法を用いることができる。
【００２９】
本発明においては、繊維の長さ方向における標準光源の入射角を６０度とし、この時の反射成分を受光器にて０〜９０度の受光角度で測定した場合、繊維の最大表面反射率が３０〜８０％を示すことが必要であるが、４０〜７０％を示すのがより好ましい。入射角６０度で光を入射させた場合の最大表面反射率が３０％未満では光沢の不十分ないわゆる“死毛”調になってしまい、繊維の１本１本の視覚的効果が強調されず外観特性が不十分であり、８０％を超えると繊維に光沢が付与されすぎギラギラした金属感が表面化することで長パイル部との段差効果も明確でない。
【００３０】
本発明のパイル布帛に用いるアクリル系繊維（Ａ）は繊維断面における長軸幅が５０〜３００μｍであることが好ましく、さらに好ましくは７０〜２００μｍである。上限としては３００μｍであって、それを超えると、単繊維の持つ線状イメージより極めて平面性が強調され違和感を与える繊維状フィルムの印象が強くなりパイル布帛においても好ましくなく、風合いに関してもガサツキ感を持った触感の悪いものとなってしまう傾向がある。一方、繊維長軸幅が下限である５０μｍ未満であると外観上繊維１本１本の存在感が低下し、本発明品の光学的特徴を有した繊維であってもパイル布帛における明確な段差効果が得られず、よって、従来のものと差のないものになってしまい、また、パイル布帛のボリューム感およびリカバリー性においても良好なものが得られず従来のものと差のないものになってしまう傾向がある。
【００３１】
なお、ここでの繊維断面における長軸幅とは繊維断面に外接する平行な２本の直線間の最大距離をいう。また、繊維断面は特に限定されるものではないが、触感を考えた時に扁平断面が好ましい。また、長軸の最小値と短軸の最大値との比で表わされる扁平率が３〜２０であるのが好ましく、さらには１０〜１８であるものがより効果が顕著である。扁平率が３未満では、視覚的に重要な繊維幅が狭くなり、繊維１本１本の存在感に欠けたものとなってしまう傾向がある。一方、扁平率が２０を超えると長軸方向に対して垂直方向から繊維を観察した場合、透けるイメージが強調され好ましくない傾向がある。
【００３２】
この時の繊度は３〜３０デシテックス（以下、ｄｔｅｘと記す）が好ましく、特に５〜２０ｄｔｅｘの範囲が特徴を発揮しやすくより好適である。繊度が３ｄｔｅｘ未満では、繊維が細すぎパイル布帛にした場合、単繊維１本１本の存在感が観測されず段差が明確でなく、さらに、ボリューム感およびリカバリー性の面でも従来のものと差のないものになってしまう傾向がある。一方、３０ｄｔｅｘを超えるとパイル布帛において段差は明確であるものの風合いの悪いものになってしまう傾向がある。
【００３３】
本発明において、段差パイル布帛を得るために、カット長の異なる繊維を用いるなどの従来の方法を用いても構わないが、段差が明確であり、かつチッププリント調の段差を得るためには、好ましくは、収縮率の異なる繊維を併用する事で段差を生じさせるのがよい。本発明では収縮率を乾熱収縮率で表わし、乾熱収縮率とは、まず収縮前の繊維を８．８３×１０-3ｃＮ／ｄｔｅｘ荷重下で試料長（Ｌｂ）を測定し、つぎにこの繊維試料を無荷重下の状態で均熱オーブン中で１３０℃×２０分の処理を行ない、この時の収縮後の試料長をＬａとして次式より算出されるものである。
乾熱収縮率（％）＝［（Ｌｂ−Ｌａ）／Ｌｂ］×１００
【００３４】
パイル布帛にした場合のガードヘアーとの段差効果および嵩高性などを十分に発揮する点から、本発明のパイル布帛に使用する長パイル部以外のパイル部を構成する前記アクリル系繊維（Ａ）の乾熱収縮率は１０〜５０％の範囲が好ましく、２段パイルにおいては１５〜３０％の範囲がより好ましい。一方、３段パイルにおいては、短パイル部の繊維の乾熱収縮率は、中パイル部の繊維より大きい必要があることから、アクリル系繊維（Ａ）を中パイル部に用いる場合には、その乾熱収縮率は１０〜３０％の範囲が好ましく、前記アクリル系繊維（Ａ）を短パイル部に用いる場合には、その乾熱収縮率は３５〜５０％の範囲が好ましい。アクリル系繊維（Ａ）の乾熱収縮率が、上記範囲をそれぞれ満たさない場合には、他のパイル部の繊維との収縮率の差があまりないことから、段差効果が明瞭でなくなってしまう傾向がある。もちろん、他の方法で段差パイルを得る場合にはこの限りではない。
【００３５】
本発明でいうパイル部とは、図６に示すようにパイル布帛（立毛布帛）の基布７（地糸の部分）の部分を除く立毛部分を指すものである。また、パイル長ｌとは前記の立毛部分の根本から先端までの長さをいう。
【００３６】
また、平均パイル長とは、パイル布帛のパイル部を構成している繊維を毛並みが揃うように垂直に立たせ、パイル部を構成している繊維の根元（パイル布帛表面の根元）からパイルの先端部までの長さの測定を１０カ所について行ない、その平均値で表わしたものである。
【００３７】
一般にパイル布帛は、パイル長が一定の場合や長短のパイル部が混在するものまで様々である。本発明のパイル布帛は、前記したパイル長に特に制限はないが、少なくとも長パイル部と短パイル部で構成される段差パイル布帛である。なかでも、長パイル部、中パイル部および短パイル部で構成される三段パイル、長パイル部と短パイル部のみからなる二段パイルのような段差を有するパイル布帛であるものが好ましい。さらには四段あるいはそれ以上の段差パイル布帛であっても良いが、段数があまり多くなるとその分段差が明確でなくなるので好ましくない傾向がある。
【００３８】
長パイル部ａとは、たとえば、第６図に示すような三段パイルにおいては、パイル長の最も長い（部分ａ）、いわゆるガードヘアー部を示し、中パイル部ｂとはパイル長が長パイル部ａについで長い（部分ｂ）、いわゆるミドルヘアー部を示し、さらに、短パイル部ｃとはパイル長が最も短い（部分ｃ）、いわゆるダウンヘアーを示す。四段以上のパイル布帛であれば、パイル長の最も長い部分を長パイル部ａ、パイル長が最も短い部分を短パイル部ｃとし、それ以外の部分をまとめて便宜上中パイル部とする。本発明における段差とは、部分ａ、部分ｂおよび部分ｃからなる三段パイルであれば、部分ａと部分ｂの最もパイル長の長いもの（部分ｂが二段であれば長い方のパイル長）との差、部分ａおよび部分ｃからなる二段パイルであれば、部分ａと部分ｃとの差、で表わせるものである。
【００３９】
本発明のパイル布帛は、前記のような段差を有するパイル布帛において、アクリル系繊維（Ａ）を、長パイル部以外のパイル部に、パイル部全体の３重量％以上含有するパイル布帛である。さらに、２０重量％以上含有することが好ましく、とくに３０重量％以上含有することが好ましい。上限値は９０重量％であることが好ましく、８０重量％であることがより好ましい。アクリル系繊維（Ａ）を長パイル部以外のパイル部に、パイル部全体の３重量％未満含有すると、段差効果が従来の収縮性繊維を使用したパイル布帛と大差がなくなる。一方、９０重量％を超えると段差パイル布帛において、外観的に長パイル部以外の視覚的効果が支配的となってしまい段差効果が不明瞭となり獣毛調として似つかわしくなくなる傾向にあり、さらに、ガードヘアー部が著しく少なくなるため、ガードヘアーとダウンヘアーとのバランスが崩れヘタリなどの問題により商品価値が低下する傾向がある。
【００４０】
好ましくは、長パイル、中パイルおよび短パイル部で構成される段差パイル布帛であって、アクリル系繊維（Ａ）を、中パイル部および／または短パイル部にパイル部全体の２０〜８０重量％含有することが好ましく、さらに２０〜７０重量％含有することが好ましい。アクリル系繊維（Ａ）が２０重量％未満であると段差パイル布帛としての明瞭な段差効果が得られず、一方で、８０重量％を超えると段差パイル布帛において、外観的に中パイル部および／または短パイル部の視覚的効果が支配的となってしまい長パイル部との段差効果が不明瞭となり獣毛調として似つかわしくなくなる傾向がある。
【００４１】
また、本発明のパイル布帛の別の構成は、前記のような三段パイルにおいて、アクリル系繊維（Ａ）をパイル布帛中の中パイル部を構成する繊維としてパイル部全体の２０〜５０重量％含有することが好ましく、さらに２０〜４０重量％含有することが好ましい。中パイル部のアクリル系繊維（Ａ）の割合が２０重量％未満であると、外観上中パイル部としての存在感がなく従来の収縮性繊維を使用した二段パイル布帛と大差なく、一方、５０重量％を超えると外観上長パイル部と識別できず、やはり従来の二段パイル布帛と大差なく視覚的に獣毛調の外観が不十分となる傾向がある。
【００４２】
ここでいうアクリル系繊維（Ａ）の含有率とは、パイル部全体に対する割合である。また、ここで、中パイル部や短パイル部にアクリル系繊維（Ａ）と他のアクリル系繊維を併用しても構わない。
【００４３】
さらに、長パイル部、中パイル部および短パイル部で構成されるパイル布帛において、長パイル部の明度（ＬＧ）と中パイル部の明度（ＬＭ）と短パイル部の明度（ＬＳ）が、ＬＧとＬＭの差の絶対値が４０より大きい場合、すなわち、｜ＬＭ−ＬＧ｜＞４０で、かつＬＳとＬＭの差の絶対値が５０より大きい場合、すなわち、｜ＬＭ−ＬＳ｜＞５０を同時に満たす場合に、三段パイル布帛の段差がより明確となり本発明の効果を著しく向上できる傾向がある。ここで、｜ＬＭ−ＬＧ｜は、｜ＬＭ−ＬＧ｜＞４５であることがより好ましく、｜ＬＭ−ＬＳ｜は、｜ＬＭ−ＬＳ｜＞５５であることがより好ましい。｜ＬＭ−ＬＧ｜＞４０を満たさない場合には、長パイル部と中パイル部の明度差が小さく段差がわかりにくく、外観がチッププリント調に見えない傾向がある。また、｜ＬＭ−ＬＳ｜＞５０を満たさない場合にも、長パイル部と中パイル部の段差は観測されるも中パイル部と短パイル部との明度差が小さいため繊維間の境界部が明確でなく、従って段差効果が不十分であり、三段パイル布帛としては外観特性に乏しいものとなる傾向がある。
【００４４】
ここで、明度Ｌとは色差計で測定された色の尺度である。本発明において、明度Ｌは、日本電色工業株式会社製の色差計タイプΣ９０により測定したが、色差計は特に限定されない。明度Ｌは、１００に近いほど白色であることを示し、０に近づくほど灰色から黒色であることを示している。さらに色度ａ、ｂという色の尺度もある。これは、＋、−で示される。色度ａが＋側で数値が大きいほど赤の度合いが大きく、−側で数値が大きいほど緑の度合いが大きいことを示す。また、色度ｂが＋側で数値が大きいほど黄の度合いが大きく、−側で数値が大きいほど青の度合いが大きいことを示す。これらＬ、ａ、ｂは、ハンターＬａｂ表色系と呼ばれている。特にＬ値は、色の明るさ、暗さを示しており、前記本発明の効果に寄与する値として適している。
【００４５】
三段パイル布帛における、長パイル部を占める繊維の平均パイル長と中パイル部を占める繊維の平均パイル長との段差は２ｍｍ以上、好ましくは３ｍｍ以上であって、かつ中パイル部の平均パイル長が短パイル部の平均パイル長より１ｍｍ以上、さらには２ｍｍ以上長いのが好ましい。加えて、長パイル部分を占める繊維の平均パイル長が９〜３４ｍｍ、好ましくは１２〜２８ｍｍ、より好ましくは１５〜２５ｍｍであるものが、より三段パイルとしての段差効果に優れる傾向がある。長パイル部を占める繊維の平均パイル長と中パイル部を占める繊維の平均パイル長との段差が２ｍｍ未満ではチッププリント調の外観が十分に表現出来ず従来のミックス調に近い外観を有するものとなってしまい、また、中パイル部を占める繊維の平均パイル長と短パイル部を占める繊維の平均パイル長との段差が１ｍｍ未満では中パイル部と短パイル部と境界がはっきりしないため、従来の二段パイル布帛と大差ない傾向がある。さらに、長パイル部の平均パイル長が９ｍｍ未満では、本発明の構成要件を満たしたパイル布帛であっても、パイル長が短かすぎ三段パイルの明瞭な段差が観測されにくく、逆に、３４ｍｍを越えたときにはパイル布帛の外観がチッププリント調に見えず効果が十分でない傾向がある。
【００４６】
なお、段差パイル布帛としては、長パイル部、中パイル部および短パイル部から構成される三段パイルが好ましいが、中パイル部（ミドルヘアー）を含まない二段パイルでも差し支えない。前記三段パイルの説明で、アクリル系繊維（Ａ）の含有量、明度差および段差などの好ましい数値範囲からはずれた場合に、二段パイルと変わらない外観となってしまうことがある旨を述べたが、これは三段パイルとしての効果を期待した場合に好ましくないということであって、必ずしも二段パイルを否定するものではない。
【００４７】
本発明のパイル布帛の別の構成としては、長パイル部と短パイル部のみからなる段差パイルであって、アクリル系繊維（Ａ）を短パイル部を構成する繊維としてパイル部全体の２０〜８０重量％含有することが好ましく、さらには３０〜７０重量％含有することが好ましい。短パイル部のアクリル系繊維（Ａ）の割合が２０重量％未満であると、段差パイル布帛として明瞭な段差効果が得られず、一方、８０重量％を超えると、段差パイル布帛において、外観的に短パイル部の視覚的効果が支配的となってしまい長パイル部との段差効果が不明瞭となり獣毛調として似つかわしくなくなる傾向がある。
【００４８】
さらに、前記段差パイル布帛において、長パイル部の明度（ＬＧ）と短パイル部の明度（ＬＳ）の差の絶対値が５０より大きい場合、すなわち、｜ＬＳ−ＬＧ｜＞５０を満たす場合に二段パイルの段差がより明確となり本発明の効果を著しく向上する傾向がある。｜ＬＳ−ＬＧ｜＞５０を満たさない場合には長パイル部と短パイル部の明度差が小さく段差がわかりにくいためチッププリント調の外観を有しない傾向がある。
【００４９】
さらに、前記段差パイル布帛において、長パイル部を占める繊維の平均パイル長と短パイル部を占める繊維の平均パイル長との段差は２ｍｍ以上、好ましくは３ｍｍ以上であって、かつ長パイル部を占める繊維の平均パイル長が６〜３４ｍｍ、好ましくは９〜２８ｍｍ、より好ましくは１２〜２５ｍｍであるものがよい。長パイル部を占める繊維の平均パイル長と短パイル部を占める繊維の平均パイル長との段差が２ｍｍ未満では、チッププリント調の外観が十分表現できず、従来のミックス調に近い外観となってしまい本発明の十分な効果が得られない傾向があり、さらに、長パイル部の平均パイル長が６ｍｍ未満では、たとえパイル部に有意な段差があったとしても段差効果が十分に観測されないため、顕著な効果が発揮されず、逆に、３４ｍｍを超えるとパイル布帛の外観がチッププリント調に見えず効果が十分でない傾向がある。
【００５０】
さらには、アクリル系繊維（Ａ）の光透過率が高い場合には、アクリル系繊維（Ａ）の繊度が他の繊維の繊度よりも太い方が“透け”感が緩和され好ましいというのは先にも述べたが、そうでない場合にも、アクリル系繊維（Ａ）の繊度は、長パイル部を形成する繊維の平均繊度よりも太い方が、パイル布帛中で目立つために外観に寄与し、さらにはボリューム感が付与され、また、リカバリー性に優れるという傾向があるために好ましい。
【００５１】
本発明でいうアクリル系繊維（Ａ）または収縮性アクリル系繊維とは、アクリル系重合体からなる繊維をいう。好ましくはアクリロニトリルを３５〜９８重量％、アクリロニトリルと共重合可能な他のビニル系モノマーを６５〜２重量％およびこれらと共重合可能なスルホン酸基含有ビニル系モノマー０〜１０重量％よりなる共重合体である。さらに好ましくは、アクリロニトリルの含有量は３５〜９０重量％である。
【００５２】
前記アクリロニトリルと共重合可能なビニル系モノマーとしては、塩化ビニル、塩化ビニリデン、臭化ビニル、臭化ビニリデンなどに代表されるハロゲン化ビニルおよびハロゲン化ビニリデン類、アクリル酸、メタクリル酸に代表される不飽和カルボン酸類およびこれらの塩類、アクリル酸メチルやメタクリル酸メチルに代表されるアクリル酸エステルやメタクリル酸エステル、グリシジルメタクリレートなどに代表される不飽和カルボン酸のエステル類、酢酸ビニルや酪酸ビニルに代表されるビニルエステル類、アクリルアミドやメタクリルアミドに代表されるビニル系アミド類、メタリルスルホン酸やその他ビニルピリジンやメチルビニルエーテル、メタクリロニトリルなど公知のビニル化合物があり、これらの１種あるいは２種以上を共重合して得られるアクリル系共重合体であってもよい。
【００５３】
また、前記スルホン酸基含有ビニル系モノマーとしては、スチレンスルホン酸、パラスチレンスルホン酸、アリルスルホン酸、メタリルスルホン酸、パラメタクリロイルオキシベンゼンスルホン酸、メタクリロイルオキシプロピルスルホン酸、またはこれらの金属塩類およびアミン塩類などを用いることができる。
【００５４】
本発明に用いる白色系顔料とは、無機化合物の微粉末状の添加剤である。具体的には、酸化チタン、酸化亜鉛、酸化ジルコニウム、酸化錫、酸化アルミニウム、酸化珪素、酸化マグネシウム、酸化カルシウム、酸化アンチモン、水酸化チタン、水酸化亜鉛、水酸化ジルコニウム、水酸化アルミニウム、水酸化マグネシウム、水酸化鉛、硫酸バリウム、硫酸カルシウム、硫化亜鉛、燐酸アルミニウム、燐酸カルシウム、炭酸カルシウム、炭酸鉛、炭酸バリウム、炭酸マグネシウムなどがあげられる。
【００５５】
本発明においては、アクリル系重合体１００重量部に対し最大粒径が０．８μｍ以下である分散性を有する白色系顔料を１．２〜３０重量部、好ましくは２〜１５重量部添加するのが好ましい。白色系顔料の最大粒径が０．８μｍを超えるものを用いると、液中に分散した白色系顔料の凝集により濾過性が低下し、工業的に安定連続生産が損なわれる傾向がある。
【００５６】
さらに、最大粒径が０．８μｍを超える白色系顔料の添加により得られたアクリル系繊維は、隠蔽効果にも乏しく、よってパイル布帛における特殊発色が視覚的に強調されない傾向がある。
【００５７】
また、白色系顔料の添加量については、１．２重量部未満では、単繊維の透明度が大きくなり、パイル布帛において、明度差が小さく“透け”による単繊維同士の境界が不明確になり外観特性が強調されない傾向があり、逆に３０重量部を越えると、得られる繊維の機械的物性に悪影響を及ぼすだけでなく、生産性を損なう傾向がある。
【００５８】
なお、ここで用いる白色系顔料としては高屈折率、高隠蔽性である酸化チタンを用いるのがより好ましい。
【００５９】
以下、実施例によって本発明を具体的に説明するが、本発明は何らこれらに限定されるものではない。実施例の記載に先立ち、分析測定条件および評価方法について説明する。
【００６０】
（Ａ）光透過率測定
顕微鏡にはオリンパス株式会社製金属システム顕微鏡を用い、明度を一定にした種々の単繊維の光透過率の評価をサンプル数５点で、かつ、それぞれのサンプルについて各２カ所、合計１０点で測定を行なった。対物レンズの倍率は５０倍（Ｎ．Ａ．＝０．７０、β＝８９°）とし、測定領域はφ２０μｍで行なった。なお、光源には透過・明視野・ハロゲンランプを用いた。分光器には大塚電子株式会社製瞬間マルチ測光システムＭＣＰＤ−１１３を用い４００〜７００ｎｍの可視光領域で測定を行なった。この時の分解能は２．４ｎｍ、積算時間２００００ｍｓｅｃまでで積算回数４回で測定を行いその平均値を用いた。
なお、例として図１〜４に、各種断面形状による好ましい入射光Ａの位置を示した。
【００６１】
（Ｂ）最大表面反射率測定
株式会社村上色彩技術研究所製自動変角光度計ＧＰ−２００型を用い、明度を一定にした種々のサンプルに対して最大表面反射率を求めて表面光沢の評価を行なった。ＪＩＳ−Ｋ７１０５を参考に試料長５０ｍｍ、総繊度３万デシテックスの繊維５の両端を凹凸のできないように試料長方向Ｙに挟む形で試料台６に貼り付け、入射角６０で光を入射した時の反射光Ｂを、受光絞り４．５ｍｍ、受光角度０〜９０度、受光回転角速度１８０度／ｍｉｎの条件下で測定を行なった。標準光源には、１２Ｖ、６０Ｗのハロゲンランプを使用した。なお、光電子増倍管印加電圧は−５９３Ｖに設定した。
なお、例として図５に、測定試料と光の入射光Ａおよび反射光Ｂの方向を示した。
【００６２】
（Ｃ）繊維断面長軸幅の測定
得られた繊維束を内径２．２〜２．６ｍｍのシリコーン製のチューブに詰め、繊維軸方向と直角にカットした。さらにカット面を真空蒸着処理して走査型電子顕微鏡にて繊維断面の数が約５０個となるように撮影した。つぎにその中の３０個をランダムに抽出し、各々繊維断面の長軸の長さ測定を行ないその３０個の長軸の長さの平均値を繊維断面の長軸幅とした。
【００６３】
（Ｄ）明度（Ｌ値）測定
パイル布帛中から各構成部分のパイル繊維を一定重量計り取り、直径３０ｍｍの試料台に入れ、ＪＩＳ  Ｚ  ８７２０記載の標準光源Ｃに準ずる光源を備えた色差計タイプΣ９０（日本電色工業製）を使用して測定した。測定にあたっては、サンプル綿を綿密度０．１６ｇ／ｃｍ3に調整して試料セルに入れＬ値を測定した。
【００６４】
（Ｅ）粒度分布測定
白色系顔料の粒度分布測定は、株式会社島津製作所社製透過遠心沈降測定装置  ＳＡ−ＣＰ４Ｌを用いて行なった。試料調製は、まず、第一工業製薬株式会社製ディスコール２０６（一般名：ポリアルキレンオキサイドポリアミン）をアセトンに溶解させ、液比重０．８１４ｇ／ｃｍ3、液粘度０．７９８ｍｐａとなるよう調整したものを所定のセルに充填する。この中に１．５重量％の濃度でアセトン中に分散させた顔料を１０ｍｇ滴下し測定を行なった。なお、ディスコール２０６のアセトン溶液中に顔料の分散溶液を添加するのは分散溶液に粘度を持たせることで沈降速度を遅らせるためである。
【００６５】
（Ｆ）ハイパイル布帛の作成
得られた繊維に対し、油剤付与、機械クリンプ付与およびカットなどの必要な処理、操作を行った。ここで、後に段差パイル布帛を得るために、原料となる繊維に乾熱収縮率の異なる繊維を用いた。この時の機械クリンプとは、ギアークリンプ法やスタフィングボックス法などの公知の方法で得られたクリンプをいい、特に限定されるものではないが、好ましいクリンプ形状としては、捲縮度４〜１５％、好ましくは５〜１０％。クリンプの山数としては６〜１５山／インチ、好ましくは８〜１３山／インチの範囲であるのが良い。前記した捲縮度とはＪＩＳ−Ｌ１０７４に代表される測定法によって得られるものである。
【００６６】
その後、これらの繊維をカットし、スライバー編機にてパイル布帛を編成した。ついで１２０℃でプレポリッシング処理とプレシャーリング処理を行ないパイル長を揃えた後、パイル裏面にアクリル酸エステル系接着剤でバックコーティングを行なった。この時、コーティングの熱による繊維の乾熱収縮率差を利用することで段差を発現させた。その後、１５５℃のポリッシング、続いてブラッシングを行い、さらに１３５℃、１２０℃、９０℃でポリッシングとシャーリングを組み合わせ（各工程２回ずつ）、立毛表層部のクリンプを除去することで一定のパイル長を持ち、かつ段差を有する立毛布帛を作成した。
【００６７】
（Ｇ）外観特性官能評価
前記のようにして作成したパイル布帛に対し、明確な段差が強調された獣毛調の外観の程度を視覚的および感覚的な観点から４段階評価による官能的評価を行ない、以下の基準で評価した。
◎：極めて明確な段差が感じられ、かなり獣毛調に近い外観を有する。
○：明確な段差が感じられ、獣毛調の外観を有する。
△：明確な段差が不十分であり獣毛調の外観が劣る
×：明確な段差が不十分であり獣毛調の外観がかなり劣る。
【００６８】
（Ｈ）平均パイル長の測定
パイル布帛中のパイル部を構成している繊維を毛並みが揃うように垂直に立たせ、ノギスを用いることで、パイル部を構成している繊維の根元からパイル部の先端までの長さ（パイル布帛裏面からの長さではない）の測定を１０カ所について行ない、その平均値を平均パイル長とした。
【００６９】
（Ｉ）パイルの段差の測定
パイルの段差とは、前記の方法によって測定された長パイル部の平均パイル長と短パイル部の平均パイル長との差であり、下記式により算出した。
段差（ｍｍ）＝長パイル部の平均パイル長（ｍｍ）−短パイル部の平均パイル長（ｍｍ）
【００７０】
製造例１〜２
アクリロニトリル４９重量％、塩化ビニル５０重量％とスチレンスルホン酸ナトリウム１重量％よりなるアクリル系共重合体をアセトンに溶解し、さらに前記アクリル系共重合体１００重量部に対し、最大粒径が０．８μｍである分散性に優れた酸化チタン（Ａ−１６０、堺化学工業株式会社製）を２．３重量部加えたものを紡糸原液として孔径０．０６×０．８ｍｍ、孔数３９００（製造例１）、または孔径０．０４×０．６５ｍｍ、孔数７１３３（製造例２）の紡糸口金を通し、アセトン濃度が３０％の水溶液による凝固浴槽に湿式紡糸し、ついでアセトン濃度が３５％と２５％の水溶液である２つの浴槽を通し２．０倍の延伸を行ない、その後９０℃の水洗浴槽にて前記の延伸と合わせて３．０倍の１次延伸を行なった。その後、得られた繊維に油剤を付与した後、１２５℃の雰囲気下で乾燥させ、さらに１２５℃で最終ドラフト６．０倍になるように延伸を行ない単繊維繊度１７ｄｔｅｘの収縮性繊維（製造例１）、または７．８ｄｔｅｘの収縮性繊維（製造例２）を得た。製造例１で得られた収縮性繊維の断面は扁平断面形状であり、その扁平率は１４．２、製造例２で得られた収縮性繊維の断面は扁平断面形状であり、その扁平率は１２．２であった。
【００７１】
製造例３
アクリロニトリル９３重量％、酢酸ビニル７重量％からなるアクリル系共重合体をジメチルアセトアミド（以下ＤＭＡｃ）に溶解し、さらに前記アクリル系重合体１００重量部に対し最大粒径が０．８μｍである分散性に優れた酸化チタン５重量部を加えることでポリマー濃度２５％の紡糸原液を得た。この紡糸原液を孔径０．０６×０．８ｍｍ、孔数３９００の紡糸口金を通し、ＤＭＡｃ濃度６０重量％の水溶液による凝固浴槽に湿式紡糸し、さらに沸水中で溶剤を洗浄しながら２．０倍延伸を施し、続いて油剤を付着させ１３０℃の熱ローラーで乾燥させ、さらにこの乾燥糸を７０℃の熱水中で２．０倍に延伸を行ない単繊維繊度１７ｄｔｅｘの収縮性繊維を得た。製造例３で得られた収縮性繊維の断面は扁平断面形状であり、その扁平率は１４．３であった。
【００７２】
製造例４
製造例３に示すアクリル系共重合体１００重量部に対し、最大粒径が０．８μｍである分散性に優れた酸化チタン１．０重量部を加えたものを紡糸原液として製造例３と同様に湿式紡糸することで単繊維繊度１７ｄｔｅｘの収縮性繊維を得た。製造例４で得られた収縮性繊維の断面は扁平断面形状であり、その扁平率は１４．３であった。
【００７３】
製造例５〜６
製造例１に示すアクリル系共重合体１００重量部に対し、酸化チタン添加なし（製造例５）、最大粒径が０．８μｍである分散性に優れた酸化チタン０．３重量部（製造例６）、を加えたものを紡糸原液として製造例１と同様に湿式紡糸することで単繊維繊度１７ｄｔｅｘの収縮性繊維を得た。製造例５で得られた収縮性繊維の断面は扁平断面形状であり、その扁平率は１３．５であり、製造例６で得られた収縮性繊維の断面は扁平断面形状であり、その扁平率は１４．０であった。
【００７４】
製造例７
製造例１に示すアクリル系共重合体１００重量部に対し、酸化チタンを加えないものを紡糸原液として、製造例２と同様に湿式紡糸することで短繊維繊度７．８ｄｔｅｘの収縮性繊維を得た。製造例７で得られた収縮性繊維の断面は扁平断面形状であり、その扁平率は１２．２であった。
得られた繊維の特性値などのデータを表１に示した。
【００７５】
【表１】
0004443218.tif 000002
【００７６】
【表２】
0004443218.tif 000003
【００７７】
実施例１〜３
製造例１、製造例３または製造例４で得られた繊維にクリンプ付与を行なった後４４ｍｍにカットした。ついで、製造例１で得られた収縮性繊維４０重量部と市販のアクリル系繊維「カネカロン（登録商標）」ＲＬＭ（ＢＲ５１７）１２ｄｔｅｘ、４４ｍｍ（鐘淵化学工業株式会社製）３０重量部と市販のアクリル系収縮性繊維「カネカロン（登録商標）」ＡＨＤ（１０）４．４ｄｔｅｘ、３２ｍｍ（鐘淵化学工業株式会社製）３０重量部（以上、実施例１）、同じく製造例３で得られた収縮性繊維４０重量部と市販のアクリル系繊維「カネカロン（登録商標）」ＲＬＭ（ＢＲ５１７）１２ｄｔｅｘ、４４ｍｍ（鐘淵化学工業株式会社製）３０重量部と市販のアクリル系収縮性繊維「カネカロン（登録商標）」ＡＨＤ（１０）４．４ｄｔｅｘ、３２ｍｍ（鐘淵化学工業株式会社製）３０重量部（以上、実施例２）、同じく製造例４で得られた収縮性繊維４０重量部と市販のアクリル系繊維「カネカロン（登録商標）」ＲＬＭ（ＢＲ５１７）１２ｄｔｅｘ、４４ｍｍ（鐘淵化学工業株式会社製）３０重量部と市販のアクリル系収縮性繊維「カネカロン（登録商標）」ＡＨＤ（１０）４．４ｄｔｅｘ、３２ｍｍ（鐘淵化学工業株式会社製）３０重量部（以上、実施例３）とを、それぞれ混綿しパイル布帛を作成した。なお、長パイル部の平均パイル長は２０ｍｍであった。実施例１〜３で得られたパイル布帛の外観特性官能評価は表２に示したように極めて明確な段差が感じられ、かなり獣毛調に近い外観特性を有するものであった。
【００７８】
比較例１〜２
製造例５または製造例６で得られた収縮性繊維にクリンプ付与を行なった後４４ｍｍにカットした。ついで、製造例４で得られた収縮性繊維４０重量部と長パイル部として市販のアクリル系繊維「カネカロン（登録商標）」ＲＬＭ（ＢＲ５１７）１２ｄｔｅｘ、４４ｍｍ（鐘淵化学工業株式会社製）３０重量部と市販のアクリル系収縮性繊維「カネカロン（登録商標）」ＡＨＤ（１０）４．４ｄｔｅｘ、３２ｍｍ（鐘淵化学工業株式会社製）３０重量部（以上、比較例１）、同じく製造例５で得られた収縮性繊維４０重量部と市販のアクリル系繊維「カネカロン（登録商標）」ＲＬＭ（ＢＲ５１７）１２ｄｔｅｘ、４４ｍｍ（鐘淵化学工業株式会社製）３０重量部と市販のアクリル系繊維「カネカロン（登録商標）」ＡＨＤ（１０）４．４ｄｔｅｘ、３２ｍｍ（鐘淵化学工業株式会社製）３０重量部（以上、比較例２）とを、それぞれ混綿しパイル布帛を作成した。長パイル部の平均パイル長は２０ｍｍであった。得られたパイル布帛の外観特性官能評価は表２に示したように比較例１では、段差が不十分であり獣毛調の外観とはかなり劣るものであった。比較例２では、段差が不十分であり獣毛調の外観が劣るものであった。
【００７９】
実施例４および、比較例３〜４
製造例２で得られた繊維にクリンプ付与を行なった後３８ｍｍにカットした。ついで製造例２で得られた繊維８０重量部と市販のアクリル系繊維「カネカロン（登録商標）」ＲＣＬ１７ｄｔｅｘ、５１ｍｍ（鐘淵化学工業株式会社製）を染色したものを２０重量部（以上、実施例４）、同じく市販のアクリル系繊維「カネカロン（登録商標）」ＡＨＰ４．４ｄｔｅｘ、３２ｍｍ（鐘淵化学工業株式会社製）８０重量部と市販のアクリル系繊維「カネカロン（登録商標）」ＲＣＬ１７ｄｔｅｘ、５１ｍｍ（鐘淵化学工業株式会社製）を染色したものを２０重量部（以上、比較例３）、同じく市販のアクリル繊維「ボンネル（登録商標）」Ｖ８５  ２．２ｄｔｅｘ、３８ｍｍ（三菱レイヨン株式会社製）８０重量部と市販のアクリル系繊維「カネカロン（登録商標）」ＲＣＬ１７ｄｔｅｘ、５１ｍｍ（鐘淵化学工業株式会社製）を染色したものを２０重量部（以上、比較例４）とを、それぞれ混綿しパイル布帛を作成した。長パイルの平均パイル長は１５ｍｍであった。実施例４で得られたパイル布帛の外観特性官能評価は表２に示すように明確な段差が感じられ、獣毛調の外観を有するものであったが、比較例３および４で得られたパイル布帛の外観特性官能評価は段差が不十分であり獣毛調の外観とはかなり劣るものであった。
【００８０】
なお、実施例４および比較例３〜４で使用したＲＣＬの染色綿は以下のように作成を行なった。Ｍａｘｉｌｏｎ  Ｇｏｌｄｅｎ  Ｙｅｌｌｏｗ  ＧＬ  ２００％  ０．２８５％ｏｍｆ、  Ｍａｘｉｌｏｎ  Ｒｅｄ  ＧＲＬ２００％  ０．０９７５％ｏｍｆ、  Ｍａｘｉｌｏｎ  Ｂｌｕｅ  ＧＲＬ  ３００％  ０．０５７％ｏｍｆ  （以上チバ・スペシャルティ・ケミカルズ社製）の染料とウルトラＭＴ＃１００（ミテジマ化学社製）０．５ｇ／Ｌの染色助剤を配合した染色処方で、室温から３℃／分で昇温し９８℃に達したところで６０分間保温染色した後染色を完了させた。その後、染色液を冷却して染色した綿を取り出して遠心脱水後、６０℃で乾燥させることで作成した。
【００８１】
比較例５
製造例７で得られた繊維にクリンプ付与を行った後３８ｍｍにカットした。次いで製造例７で得られた繊維４０重量部と市販のアクリル系繊維「カネカロン（登録商標）」ＡＨ（７４０）５．６ｄｔｅｘ、３８ｍｍ（鐘淵化学工業株式会社製）６０重量部とを、それぞれ混綿しパイル布帛を作成した。長パイル部の平均パイル長は１５ｍｍであった。比較例５で得られたパイル布帛の外観特性官能評価は段差が不十分であり獣毛調の外観とはかなり劣るものであった。
【図面の簡単な説明】
【００８２】
【図１】扁平断面繊維の光透過率を測定する場合の、入射光の位置を表わした図である。
【図２】楕円断面繊維の光透過率を測定する場合の、入射光の位置を表わした図である。
【図３】丸断面繊維の光透過率を測定する場合の、入射光の位置を表わした図である。
【図４】十字型断面繊維の光透過率を測定する場合の、入射光の位置を表わした図である。
【図５】繊維に対する光の最大表面反射率を測定する場合の試料などの向きを表わした図である。
【図６】三段パイルにおける段差を表わした図である。
【図１】
0004443218.tif 000004
【図２】
0004443218.tif 000005
【図３】
0004443218.tif 000006
【図４】
0004443218.tif 000007
【図５】
0004443218.tif 000008
【図６】
0004443218.tif 000009